(57)【要約】【課題】反射防止機能を備え、かつ、紫外線および赤外線のカット性に優れた透光性部材およびこれを備えた時計を提供すること。【解決手段】本発明の透光性部材１０は、無機酸化物からなる透明な基材１１と、その上に形成された反射防止層１２とを備えている。反射防止層１２は、基材１１の上に形成され、屈折率の異なる無機薄膜を交互に積層して得られる多層膜であるとともに、紫外線カット機能または赤外線カット機能を備える層を含んでいる。すなわち、反射防止層１２は、基材１１側から順に、紫外線カット層１２１、赤外線カット層１２２、で形成される。【選択図】図１
2009204577.tif 000002
【特許請求の範囲】
【請求項１】
透光性を有する基材と、
前記基材の上に形成された反射防止層と、を備え、
前記反射防止層は、紫外線をカットする紫外線カット層と、赤外線をカットする赤外線カット層と、を含む
ことを特徴とする透光性部材。
【請求項２】
透光性を有する基材と、
前記基材の対向する面のうち一方の面上に形成された反射防止層と、
前記基材の対向する面のうち他方の面上に形成された紫外線をカットする紫外線カット層と、
前記基材の対向する面のうち他方の面上に形成された赤外線をカットする赤外線カット層と、を備える
ことを特徴とする透光性部材。
【請求項３】
請求項１または請求項２に記載の透光性部材において、
前記反射防止層は、屈折率の異なる層が積層された多層である
ことを特徴とする透光性部材。
【請求項４】
請求項１から請求項３のいずれかに記載の透光性部材において、
前記紫外線カット層は、ＩＴＯ（酸化インジウムスズ）、ＴｉＯ２（酸化チタン）およびＳｎＯ２（酸化スズ）のうち、少なくともいずれかひとつを含む
ことを特徴とする透光性部材。
【請求項５】
請求項１から請求項４のいずれかに記載の透光性部材において、
前記赤外線カット層は、ＩＴＯ（酸化インジウムスズ）、ＳｉＯＣ（酸化炭化ケイ素）およびＡｌＮ（窒化アルミニウム）のうち、少なくともいずれかひとつを含む
ことを特徴とする透光性部材。
【請求項６】
請求項１から請求項５のいずれかに記載の透光性部材において、
前記基材が無機酸化物である
ことを特徴とする透光性部材。
【請求項７】
請求項６に記載の透光性部材において、
前記無機酸化物がサファイアガラスである
ことを特徴とする透光性部材。
【請求項８】
請求項１から請求項７のいずれかに記載の透光性部材を備えた時計であって、
前記透光性部材は、時計体を収容するケースに設けられる
ことを特徴とする時計。
【発明の詳細な説明】
【技術分野】
【０００１】
本発明は、透光性部材、およびこの透光性部材を備えた時計に関する。
【背景技術】
【０００２】
従来、時計用のカバーガラスには、サファイアガラス、石英ガラスおよびソーダガラス等が使用されている。しかし、これらのガラスを単体で使用すると、反射率が高いため時刻表示等の視認性が悪い。特に、屈折率の高いサファイアガラスを用いた場合に顕著である。そこで、ガラスの表面に反射防止層を設け、反射率を抑えて視認性を向上させる方法が知られている（例えば、特許文献１参照）。
【０００３】
一方、地上よりも紫外線および赤外線の影響が大きい宇宙環境においては、時計に紫外線や赤外線が照射されると時計の文字板から駆動装置に熱が伝わり、駆動装置の温度変化により運針に乱れが生じるおそれがある。
そこで、例えば、光学フィルタの一方の面に赤外線カット層を形成し、他方の面に反射防止層を形成することにより紫外線または赤外線をカットする技術が知られている（例えば、特許文献２参照）。
また、２０〜５０層の多層構成により紫外線と赤外線を反射させる太陽電池カバーが知られている（例えば、特許文献３参照）。
【０００４】
【特許文献１】特開２００６−２７５５２６号公報
【特許文献２】特開２００６−２２０８７３号公報
【特許文献３】特開平７−５８３５５号公報
【発明の開示】
【発明が解決しようとする課題】
【０００５】
しかしながら、特許文献１、２および３は、反射防止機能、紫外線カット機能、および赤外線カット機能の全てを備えていない。特許文献１に記載された時計用風防ガラスは反射防止機能しかなく、特許文献２の光学フィルタでは、紫外線をカットすることができない。また、特許文献３の太陽電池カバーは紫外反射機能および赤外反射機能を発揮できるものの、積層する層が多すぎて、製造工程が複雑になってしまう。
また、反射防止層、紫外線カット層、および赤外線カット層を基材の片面に積層すると、予め光学設計された反射防止層の反射防止機能を損なってしまうという問題がある。
【０００６】
そこで、本発明の目的は、優れた反射防止機能を備え、かつ、紫外線および赤外線のカット性に優れた透光性部材およびこれを備えた時計を提供することにある。
【課題を解決するための手段】
【０００７】
本発明の透光性部材は、透光性を有する基材と、前記基材の上に形成された反射防止層と、を備え、前記反射防止層は、紫外線をカットする紫外線カット層と、赤外線をカットする赤外線カット層と、を含むことを特徴とする。
【０００８】
この発明によれば、基材の表面に反射防止層が形成されるので、反射防止機能を発揮でき、透光性部材の視認性を向上させることができる。
また、紫外線カット層には、紫外線を反射または吸収する材料が使用される。これにより、透光性部材を透過する紫外線を大幅に削減することができる。
さらに、赤外線カット層には、赤外線を吸収する材料が使用される。これにより、透光性部材を透過する赤外線を大幅に削減することができる。
【０００９】
そして、紫外線カット層および赤外線カット層は、反射防止層の一部を形成している。すなわち、反射防止層の光学設計に、紫外線カット層および赤外線カット層も組み込まれていることになる。したがって、反射防止層の光学設計にずれが生じることがないため、透光性部材の片面に反射防止機能、紫外線カット機能、および赤外線カット機能を備えた層を形成することができる。
また、基材の片面に３つの機能を発揮する層を形成することができるので、透光性部材としてあらゆる分野に適用することができ、有用性が高い。
なお、紫外線カット層および赤外線カット層を含む反射防止層は、基材の両面に形成されていてもよい。
【００１０】
本発明の透光性部材は、透光性を有する基材と、前記基材の対向する面のうち一方の面上に形成された反射防止層と、前記基材の対向する面のうち他方の面上に形成された紫外線をカットする紫外線カット層と、前記基材の対向する面のうち他方の面上に形成された赤外線をカットする赤外線カット層と、を備えることを特徴とする。
【００１１】
この発明によれば、基材の一方の面に反射防止層を設け、基材の他方の面に紫外線カット層と赤外線カット層とを設けるため、反射防止機能と、紫外線カット機能と、赤外線カット機能と、を備えた透光性部材を提供することができる。
【００１２】
本発明の透光性部材において、前記反射防止層は、屈折率の異なる層が積層された多層であることが好ましい。
【００１３】
この発明では、反射防止層は、低屈折率層と高屈折率層とを交互に積層させた多層構成で形成される。このように屈折率の異なる層を積層することにより、光透過率を増大させて反射率を低減することができ、透光性部材を介して向こう側を見る場合の視認性を向上させることができる。
【００１４】
本発明の透光性部材において、前記紫外線カット層は、ＩＴＯ（酸化インジウムスズ）、ＴｉＯ２（酸化チタン）およびＳｎＯ２（酸化スズ）のうち、少なくともいずれかひとつを含むことが好ましい。
【００１５】
この発明によれば、紫外線カット層に使用する材料は、上述した特定の化合物から選択される。これらの材料は、紫外域（例えば、３６０〜４００ｎｍ）における反射特性または吸収特性に優れているため、照射された紫外線を十分に反射または吸収する。したがって、透光性部材を透過する紫外線量が減少し、紫外線を大幅にカットすることができる。具体的には、ＩＴＯは紫外線を反射し、ＴｉＯ２およびＳｎＯ２は、紫外線を吸収する。
【００１６】
本発明の透光性部材において、前記赤外線カット層は、ＩＴＯ（酸化インジウムスズ）、ＳｉＯＣ（酸化炭化ケイ素）およびＡｌＮ（窒化アルミニウム）のうち、少なくともいずれかひとつを含むことが好ましい。
【００１７】
この発明によれば、赤外線カット層に使用する材料は、上述した特定の化合物から選択される。これらの材料は、赤外域（例えば、７６０〜８３０ｎｍ）における吸収特性に優れているため、照射された赤外線を十分に吸収する。したがって、透光性部材を透過する赤外線量が減少し、赤外線を大幅にカットすることができる。
【００１８】
また、紫外線カット層および赤外線カット層に使用される上述の化合物はいずれも無機酸化物であるので、これらの層を積層した場合に各層間の密着性に非常に優れる。したがって、紫外線カット層および赤外線カット層で反射防止層を形成する場合に、非常に硬質でかつ安定した反射防止層を形成することができる。
【００１９】
本発明の透光性部材において、前記基材が無機酸化物であることが好ましい。
【００２０】
ここで、透光性部材としては、例えば、時計用カバー部材や計器用カバー部材あるいは眼鏡レンズ等の硬質で透明な部材が挙げられる。透光性部材の材質としては、サファイアガラス、石英ガラス、ソーダガラス等が挙げられる。
この発明によれば、透光性部材の基材として無機酸化物を用いるので、無機酸化物からなる反射防止層と基材との密着性（接着性）に非常に優れる。それ故、反射防止層と基材間における膜剥離が生じにくく、結果として耐擦傷性が向上する。
【００２１】
本発明の透光性部材において、前記無機酸化物がサファイアガラスであることが好ましい。
この発明によれば、基材としてサファイアガラスを用いるので、透明性や硬度に優れる。
【００２２】
本発明の時計は、前述の透光性部材を備えた時計であって、前記透光性部材は、時計体を収容するケースに設けられることを特徴とする。
【００２３】
この発明によれば、前述の透光性部材を備えることにより、前述と同様な作用および効果を享受できる。なお、透光性部材は、例えばカバーガラス（風防）としてケースに設けられる。
【発明の効果】
【００２４】
このような本発明によれば、反射防止機能を備え、かつ、紫外線および赤外線のカット性に優れた透光性部材およびこれを備えた時計を提供できる。
【発明を実施するための最良の形態】
【００２５】
以下、本発明の一実施形態を図面に基づいて説明する。
［第１実施形態］
第１実施形態の透光性部材は、時計用カバーガラス（以下、単に「カバーガラス」ともいう。）であり、図１には、第１実施形態の透光性部材の断面図が示されている。
図１において、透光性部材１０は、無機酸化物からなる透明な基材１１と、その上に形成された反射防止層１２とを備えている。
【００２６】
〔基材１１の材質〕
基材１１の材質は無機酸化物であり、例えばサファイアガラス、石英ガラス、ソーダガラス等が挙げられる。時計用カバーガラスの材質としては、硬度や透明性の観点より特にサファイアガラスが好ましい。
【００２７】
〔反射防止層１２の構成〕
反射防止層１２は、基材１１の一方の面に形成され、屈折率の異なる無機薄膜を交互に積層して得られる多層膜であるとともに、紫外線カット機能または赤外線カット機能を有する層を含んでいる。ここで、反射防止層１２は、基材１１側から順に、高屈折率の紫外線カット層１２１、低屈折率の赤外線カット層１２２、で形成される。
なお、紫外線カット層１２１および赤外線カット層１２２の層の積層順はこれに限られず、基材１１側から高屈折率、低屈折率の順で積層されれば、逆順で積層されてもよい。
【００２８】
紫外線カット層１２１には、紫外線を反射または吸収する材料が使用される。例えば、ＩＴＯ、ＴｉＯ２およびＳｎＯ２などが挙げられる。
また、赤外線カット層１２２には、赤外線を吸収する材料が使用される。例えば、ＩＴＯ、ＳｉＯＣおよびＡｌＮなどが挙げられる。
これらの材料のうち、ＩＴＯ、ＴｉＯ２およびＳｎＯ２について紫外域および赤外域における吸収特性および反射率を測定した。図２はＩＴＯの紫外赤外吸収特性、図３はＴｉＯ２の紫外吸収特性、図４はＳｎＯ２の紫外吸収特性を示す。
【００２９】
また、反射防止層１２は屈折率の異なる層で形成されることで反射防止機能を発揮するため、紫外線カット層１２１および赤外線カット層１２２に使用する材料は、屈折率の異なるものを選定する必要がある。
上述した材料について、エリプソメータを用いて屈折率を測定した結果および紫外線カット機能および赤外線カット機能の有無の評価を以下の表１に示す。
【００３０】
【表１】
2009204577.tif 000003
【００３１】
表１より、紫外線カット層１２１にＩＴＯを選択する場合、赤外線カット層１２２にはＳｉＯＣを選択するとよい。また、紫外線カット層１２１にＴｉＯ２またはＳｎＯ２を選択する場合、赤外線カット層１２２にはＳｉＯＣとＡｌＮのどちらを選択してもよい。
このように、異なる屈折率を有する組み合わせを選択する。
【００３２】
〔反射防止層１２の形成工程〕
基材１１の表面に上述した反射防止層を形成する際には、スパッタリング法や真空蒸着法などが好適に用いられる。また真空蒸着法ではイオンビームアシストなどの手法も適宜併用することができる。これらのスパッタリング法や真空蒸着法は、無機薄膜形成の際に用いられる通常の方法が適用できる。
【００３３】
〔時計の構成〕
図５に、透光性部材１０を備えた時計の断面図を示す。
図５に示すように、本実施形態の時計１００において、透光性部材１０は、時計体（ムーブメント）１０３を収容するケース１０４に、カバーガラス１０２として設けられる。ケース１０４には裏蓋１０５が設けられている。
ここで、本実施形態のカバーガラス１０２の体表面部は、前面部１０２Ａ、後面部１０２Ｂ、および側面部１０２Ｃからなる。前面部１０２Ａは、カバーガラス１０２の外側の部分に相当する。後面部１０２Ｂは、カバーガラス１０２の内側の部分に相当し、文字板１０６および指針１０７に対向する。
本実施形態においては、カバーガラス１０２の前面部１０２Ａに、前述の反射防止層１２が位置している。
【００３４】
〔第１実施形態による効果〕
以上の第１実施形態によれば、次のような効果が得られる。
（１）反射防止層１２は、屈折率の異なる紫外線カット層１２１および赤外線カット層１２２により形成されている。積層された層の屈折率が異なることにより、光透過率を増大させて反射率を低減することができ、透光性部材１０を介して向こう側を見る場合の視認性を向上させることができる。
【００３５】
（２）紫外線カット層１２１には、紫外吸収特性に優れた材料を使用した。したがって、この材料が紫外線を十分に反射または吸収するので、透光性部材を透過する紫外線を大幅にカットすることができる。
【００３６】
（３）赤外線カット層１２２には、赤外吸収特性に優れた材料を使用した。したがって、この材料が赤外線を十分に吸収するので、透光性部材を透過する赤外線を大幅にカットすることができる。
【００３７】
（４）紫外線カット層１２１と赤外線カット層１２２との屈折率が異なるようにそれぞれの材料を選定した。すなわち、紫外線カット層１２１と赤外線カット層１２２を反射防止層１２の光学設計に組み込むことができる。
したがって、透光性部材１０は、各層の屈折率の違いで透光性部材１０の表面の屈折率を十分に低減させ、良好な反射防止効果が得られるとともに、紫外線カット層１２１による紫外線カット機能、および赤外線カット層１２２による赤外線カット機能をも発揮させることができる。
【００３８】
（５）透光性部材１０は、無機酸化物からなる基材１１と、無機酸化物の多層膜からなる反射防止層１２とを含んで構成されている。したがって、反射防止層１２内部で層間剥離を起こすことがほとんどない。また、反射防止層１２と基材１１との密着性にも優れるため、反射防止層１２と基材１１間の剥離もほとんど生じない。すなわち、反射防止効果を長期に渡って維持できる透光性部材１０を提供できる。
【００３９】
（６）反射防止層１２を構成する無機酸化物層をスパッタリングにより形成することで、単なる蒸着により無機酸化物層を形成する場合にくらべて、反射防止層１２全体の硬度をより向上させることができるだけでなく、反射防止層１２と基材１１との密着性や、反射防止層１２内における層間密着性も向上させることができる。したがって、結果として、耐擦傷性の向上に寄与できる。
【００４０】
（７）時計１００において、透光性部材１０が、カバーガラス１０２としてケース１０４に設けられているので、透光性部材１０の反射防止機能によって情報の視認性が向上する。また、紫外線カット層１２１および赤外線カット層１２２がカバーガラス１０２の前面部１０２Ａに位置しているので、紫外線および赤外線を大幅にカットすることができ、時計１００の文字板および駆動装置の温度変化を抑制することができるため、運針が乱れず、正確な時間を長期にわたって刻むことができる。
【００４１】
［第２実施形態］
第２実施形態の透光性部材は、第１実施形態と同様に、時計用カバーガラスであり、図６には、第２実施形態の透光性部材の断面図が示されている。
図６において、透光性部材２０は、無機酸化物からなる透明な基材２１と、基材２１の一方の面２１Ａに形成された反射防止層２２と、基材２１の他方の面２１Ｂに形成された紫外線カット層２３と、紫外線カット層２３の上に形成された赤外線カット層２４と、を備えている。
【００４２】
〔基材２１の材質〕
基材２１の材質は無機酸化物であり、例えばサファイアガラス、石英ガラス、ソーダガラス等が挙げられる。時計用カバーガラスの材質としては、硬度や透明性の観点より特にサファイアガラスが好ましい。
【００４３】
〔反射防止層２２の構成〕
反射防止層２２は、基材２１の一方の面２１Ａ上に形成され、低屈折率と高屈折率の無機薄膜を交互に積層して得られる多層膜である。
反射防止層２２は、２２１（高屈折率層）、２２２（低屈折率層）、２２３（高屈折率層）、２２４（低屈折率層）の４層から構成される。
無機薄膜の材料としては、ＳｉＯ２、ＨｆＯ２、Ｔａ２Ｏ５、ＴｉＯ２、Ａｌ２Ｏ３、ＭｇＯ、Ｇｄ２Ｏ３、Ｌａ２Ｏ３、Ｐｒ６Ｏ１１、ＺｎＯ、ＺｒＯ２、Ｉｎ２Ｏ３、Ｎｄ２Ｏ３、ＴｈＯ２、ＳｎＯ２、Ｓｂ２Ｏ３、ＣｅＯ２およびＢｉ２Ｏ３などの無機酸化物が挙げられる。特に、前記反射防止層の最表層部を構成する低屈折率層がＡｌ２Ｏ３からなることが耐擦傷性の点でより好ましい。
【００４４】
〔紫外線カット層２３の構成〕
紫外線カット層２３は、基材２１の他方の面２１Ｂ上に形成される。紫外線カット層２３に使用される材料は、紫外線を反射または吸収する材料が選択される。例えば、ＩＴＯ、ＴｉＯ２およびＳｎＯ２などが挙げられる。
【００４５】
〔赤外線カット層２４の構成〕
赤外線カット層２４は、紫外線カット層２３上に形成される。赤外線カット層２４に使用される材料は、赤外線を吸収する材料が選択され、例えば、ＩＴＯ、ＳｉＯＣおよびＡｌＮなどが挙げられる。
【００４６】
〔各層の形成工程〕
基材２１の表面に、上述した反射防止層、紫外線カット層および赤外線カット層を形成する際には、スパッタリング法や真空蒸着法などが好適に用いられる。また真空蒸着法ではイオンビームアシストなどの手法も適宜併用することができる。これらのスパッタリング法や真空蒸着法は、無機薄膜形成の際に用いられる通常の方法が適用できる。
【００４７】
以上のように製造された透光性部材２０は、第１実施形態と同様に、時計のカバーガラスとして使用される。
【００４８】
〔第２実施形態による効果〕
以上の第２実施形態によれば、前述の第１実施形態の作用効果（１）〜（３）、（５）〜（７）のほか、次のような作用効果が得られる。
（８）第２実施形態では、基材２１の一方の面に反射防止層２２を形成し、他方の面に紫外線カット層２３および赤外線カット層２４を形成した。また、反射防止層２２には、従来使用されていた無機酸化物を積層した多層構成とした。
反射防止層２２に使用可能な材料が多数あるため、その中から最適な反射防止機能を有する層を形成することができる。したがって、反射防止機能に優れた透光性部材２０を提供することができる。
【００４９】
［本発明の変形例］
本発明は、以上述べた実施形態には限定されず、本発明の目的を達成できる範囲で種々の改良および変形を行うことが可能である。
【００５０】
例えば、本発明の透光性部材は、時計に使用されるカバー部材に限らず、携帯電話、携帯情報機器、計測機器、ディジタルカメラ、プリンタ、ダイビングコンピュータ、脈拍計等の各種機器における情報表示部のカバー部材として好適に使用できる。
【００５１】
また、透光性部材の基材としては、高硬度のサファイアガラスが好適であるが、このほか、石英ガラス、ソーダガラス等の使用も検討してよい。
【００５２】
さらに、前記実施形態では、紫外線カット層と赤外線カット層を１層ずつ形成したが、積層する層の数は任意に選択することができる。
特に、前記第１実施形態では、反射防止層の中に紫外線カット層と赤外線カット層が少なくとも１層ずつ含まれていれば、その他の層は、上記の材料に限られない。すなわち、従来の反射防止層に使用されていた材料を使用してもよい。具体的には、第２実施形態で例示した材料を使用することもできる。
【００５３】
また、第１実施形態では、基材１１の片面に紫外線カット層１２１と赤外線カット層１２２からなる反射防止層１２を形成したが、基材１１の両面に形成してもよい。
【実施例】
【００５４】
以下、実施例および比較例を挙げて本発明をより詳細に説明するが、本発明はこれらの実施例に何ら限定されるものではない。
【００５５】
＜試験１＞
以下の実施例１および２に示す反射防止層を基材の片面に形成してカバーガラスを作製し、このカバーガラスの反射率、紫外線カット率、および赤外線カット率の評価を行った。
【００５６】
［実施例１］
基材の片面に、ＩＴＯ層およびＳｉＯＣ層からなる反射防止層を形成した。
（反射防止層の形成）
（１）まず、紫外線カット機能および赤外線カット機能を有するＩＴＯを基材の表面に積層する。
基材としてのサファイアガラスを１２０℃の熱硫酸中に１０分間浸漬し、純水で２０分間リンスした後、１２０℃に設定した大気中オーブンで３０分間乾燥した。
次に、この基材をスパッタ装置内部にセットした後、真空引きを行い、１０−６Ｔｏｒｒの圧力とした。続いて、装置内にＡｒ（アルゴン）ガスを導入し、０．２ｍＴｏｒｒとした。そして、ＲＦ２００ＷをＩＴＯターゲットに印加してＩＴＯスパッタを行った。膜厚が４７７ｎｍになるようにスパッタ時間を設定した。
【００５７】
（２）次に、赤外線カット機能を有するＳｉＯＣをＩＴＯ層の上に積層する。
装置内の真空引きを行い、１０−６Ｔｏｒｒの圧力とした。続いて、装置内にＡｒガスとＯ２ガスを導入し、０．２ｍＴｏｒｒとした。続いて、ＲＦ２００ＷをＳｉＯＣターゲットに印加してＳｉＯＣスパッタを行った。ＳｉＯＣ層の膜厚が１００ｎｍになるようにスパッタ時間を設定した。
【００５８】
［実施例２］
基材の片面に、ＴｉＯ２層およびＳｉＯＣ層からなる反射防止層を形成した。
ＴｉＯ２層の膜厚が１０３ｎｍ、ＳｉＯＣ層の膜厚が９９ｎｍとなるようにスパッタ時間を調整し、実施例１と同様に形成した。
【００５９】
［比較例１］
実施例１および実施例２で用いたサファイアガラスを未処理のまま使用した。
【００６０】
実施例１、２および比較例１の透光性部材を、以下の方法により評価した。
【００６１】
（１）反射率（％）
基材表面に対して９０°の入射角で入射する標準光の反射率を求め、この反射率と、入射角９０°の場合の視感感度とを可視光領域の各波長において掛け合わせた値の積算値に基づいて算出した。
【００６２】
（２）紫外線カット率（％）
２４０ｎｍから４００ｎｍの波長において紫外線カット層の有り無しで光透過率を測定し、各波長の透過率の総和の差を紫外線カット層の無い透過率の総和で除した値を紫外線カット率とした。なお、透過率の測定には日立ハイテクノロジーズＵ−４１００を用いた。
【００６３】
（３）赤外線カット率（％）
８００ｎｍから２６００ｎｍの波長において赤外線カット層の有り無しで光透過率を測定し、各波長の透過率の総和の差を赤外線カット層の無い透過率の総和で除した値を赤外線カット率とした。なお、透過率の測定には日立ハイテクノロジーズ製Ｕ−４１００を用いた。
【００６４】
【表２】
2009204577.tif 000004
【００６５】
表２に示すように、実施例１および２は、比較例１に比べて反射率が非常に低いため、視認性が良好であることがわかる。
また、紫外線カット率および赤外線カット率についても、比較例１に比べて非常に高いことがわかる。
【００６６】
＜試験２＞
以下の実施例３および比較例２および３のカバーガラスを、日光下の環境に置き、所定の時間経過後の駆動装置の温度を測定した。
【００６７】
［実施例３］
上記実施例１で用いたカバーガラスを使用した。
【００６８】
［比較例２］
上記実施例１で用いたサファイアガラスを未処理のまま使用した。
【００６９】
［比較例３］
従来の反射防止層が形成されたカバーガラスを使用した。なお、反射防止層は、ＳｉＯ２からなる層とＳｉＮからなる層が交互に積層された構成とした。
測定結果を以下の表３に示す。
【００７０】
【表３】
2009204577.tif 000005
【００７１】
表３に示すように、実施例３では、長時間経過した後でも、温度変化を抑えることができた。一方、比較例２および３では、時間の経過とともに温度変化が大きくなった。
【図面の簡単な説明】
【００７２】
【図１】本発明の第１実施形態にかかる透光性部材の断面を示す模式図。
【図２】ＩＴＯの紫外赤外吸収特性を示すグラフ。
【図３】ＴｉＯ２の紫外吸収特性を示すグラフ。
【図４】ＳｎＯ２の紫外吸収特性を示すグラフ。
【図５】本発明の第１実施形態にかかる透光性部材を備えた時計の断面図。
【図６】本発明の第２実施形態にかかる透光性部材の断面を示す模式図。
【符号の説明】
【００７３】
１０・・・透光性部材、１１・・・基材、１２・・・反射防止層、１２１・・・紫外線カット層、１２２・・・赤外線カット層
【図１】
2009204577.tif 000006
【図２】
2009204577.tif 000007
【図３】
2009204577.tif 000008
【図４】
2009204577.tif 000009
【図５】
2009204577.tif 000010
【図６】
2009204577.tif 000011